(57)【要約】本発明は、構造要素、特に紙表面を備えた石膏プラスターボード、を目地塗りするための化合物に関する。該化合物は、化合物全量に対する重量％で：５０〜８５％の無機充填材；１〜２０％の水相で分散可能な有機バインダー；１〜１５％の前記無機充填材以外の含シリケート剤；０．２〜５％のシリコーン処理した誘導体の疎水剤；０．０５〜５％のポリビニルアルコール；１００％にするための水、を含む。本発明は、間仕切り、壁張り、又は天井張りなどの建造物の製造方法にも関する。【特許請求の範囲】
【請求項１】
プラスター全重量に対する重量％で：
−５０〜８５％の無機充填材；
−１〜２０％の水相で分散可能な有機バインダー；
−１〜１５％の前記無機充填材以外のシリケートベースの作用剤；
−０．２〜５％のシリコーン誘導体の疎水剤；
−０．０５〜５％のポリビニルアルコール；及び
−１００％にするための水、を含む建築要素のための接合化合物又はプラスター。
【請求項２】
デンプン及び／又はデンプン誘導体を更に含む、請求項１に記載のプラスター。
【請求項３】
デンプン及び／又はデンプン誘導体の割合が０．５〜５％である、請求項２に記載のプラスター。
【請求項４】
前記シリケートベースの作用剤が滑石、雲母、及び粘土のうちの少なくとも１つを含む、請求項１〜３のいずれか一項に記載のプラスター。
【請求項５】
前記シリケートベースの作用剤が滑石と雲母の混合物である、請求項４に記載のプラスター。
【請求項６】
前記バインダー／シリケートベースの作用剤の重量比が０．５〜２である、請求項１〜５のいずれか一項に記載のプラスター。
【請求項７】
前記バインダー／疎水剤の重量比が１．５〜１０である、請求項１〜６のいずれか一項に記載のプラスター。
【請求項８】
前記無機充填材がパーライト、好ましくは発泡パーライトをさらに含む、請求項１〜７のいずれか一項に記載のプラスター。
【請求項９】
前記無機充填材がプラスター全重量に対して２〜５％のパーライトを含む、請求項８に記載のプラスター。
【請求項１０】
水相で分散可能な前記有機バインダーが、ポリ酢酸ビニルホモポリマー（可塑化されるか又はされていないもの）、エチレン／酢酸ビニルコポリマー（可塑化されるか又はされていないＥＶＡ）、エチレン／バーサチック酸ビニルコポリマー、酢酸ビニル／バーサチック酸ビニルコポリマー、ポリアクリル、酢酸ビニル／アクリルコポリマー、スチレン／アクリルコポリマー、スチレン／ブタジエンコポリマー、酢酸ビニル／バーサチック酸ビニル／アクリルターポリマー、酢酸ビニル／バーサチック酸ビニル／マレイン酸ビニルターポリマー、アクリルターポリマー、及びそれらの混合物からなる群から選択される、請求項１〜９のいずれか一項に記載のプラスター。
【請求項１１】
前記シリコーン誘導体が、シリコネート、シラン、水素化シリコーン油、シリコーンエマルション、アミノシリコーンエマルション、ヒドロゲノメチルポリシロキサン及びアミノ化ポリジメチルシロキサンのようなアルキルシロキサン樹脂、及びそれらの混合物からなる群から選択される、請求項１〜１０のいずれか一項に記載のプラスター。
【請求項１２】
前記無機充填材が炭酸カルシウムＣａＣＯ３ を含む、請求項１〜１１のいずれか一項に記載のプラスター。
【請求項１３】
プラスター全重量に対する重量％で：
−５０〜７０％の無機充填材；
−２〜１２％の水相で分散可能な有機バインダー；
−３〜１０％のシリケートベースの作用剤；
−０．５〜３％のシリコーン誘導体の疎水剤；
−０．０５〜１％のポリビニルアルコール；
−０．１〜１％のデンプン又はデンプン誘導体の少なくともいずれか１つ；並びに
−１００％にするための水、を含む請求項１〜１２のいずれか一項に記載のプラスター。
【請求項１４】
前記プラスターの成分を任意の順序で混合する、請求項１〜１３のいずれか１項に記載のプラスターの製造方法。
【請求項１５】
紙表面を有するプラスターボードを並置すること、充填プラスターで前記ボード間の隙間を充填すること、テープをかぶせること、前記充填プラスターで前記テープを覆うこと、及び仕上プラスターで前記充填プラスターを覆うことから成り、前記仕上プラスターのシリコーン含量／前記表面のシリコーン含量の重量比が３〜１０であることを特徴とする、建造物を製造する方法。
【請求項１６】
前記表面紙のコーティングのシリコーン含量が０．１〜１％である、請求項１５に記載の方法。
【請求項１７】
充填プラスターと仕上プラスターとに同じプラスターが用いられる、請求項１５又は１６に記載の方法。
【請求項１８】
前記プラスターがバインダー／シリケートベースの作用剤の重量比０．５〜２となるような結合剤含量を有する、請求項１７に記載の方法。
【請求項１９】
前記プラスターがバインダー／疎水剤の重量比１．５〜１０となるような結合剤含量を有する、請求項１７に記載の方法。
【請求項２０】
用いるプラスターが請求項１〜１３のいずれか１項に記載のプラスターである、請求項１７に記載の方法。
【請求項２１】
紙表面を有するプラスターボードを並置すること、充填プラスターで前記ボード間の隙間を充填すること、テープをかぶせること、前記充填プラスターで前記テープを覆うこと、及び仕上プラスターで前記充填プラスターを覆うことを含み、前記充填プラスター及び仕上プラスターが請求項１〜１３のいずれか１項に記載のプラスターであることを特徴とする、建造物を製造する方法。
【発明の詳細な説明】
【０００１】
本発明は、建築要素、特に紙表面を有するプラスターボードのための接合化合物と、間仕切り、壁装、又は天井張りのような建造物の製造方法とに関する。
【０００２】
プラスターボードを、間仕切り、垂直又は傾斜要素のカバーの製造、又は吊り型もしくは非吊り型の天井張りの製造に用いることは周知である。
一般にこれらのボードは、プラスターを主原料とし、強化材及び表面材として役立ちかつ板紙製又は鉱物繊維製であり得るシートで各面が被覆された芯材（コア）からなる。
【０００３】
ＷＯ−Ａ−９７０２３９５号公報の番号で発行された国際出願の内容は、建築仕上げの方法であり、プラスターボードは、第１のプラスターと接合され、ボード間の接合部は、以下の組成を有する補足的プラスターで仕上げられる：
−５０〜８５％の無機充填材；
−１〜２０％の水相で分散可能な有機バインダー；
−０．２〜５％の疎水剤；
−１〜１５％の作業性剤（保水剤／増粘剤）；
−０．１〜２％のスリップ剤；
−１〜１２％の補足的スリップ剤；
−０．１〜５％の分散剤；
−０．００１〜０．０１５％の顔料；
−０．１〜０．３％の殺生剤；
−０．１〜０．３％の消泡剤；及び
−水。
【０００４】
このプラスターの色は、表面紙の色に可能な限り適合させる。
しかし、そのようなプラスターは仕上プラスターであり、特に接合テープとの結合及び接着が不良であるために、２枚のボード間の隙間を充填するのには用いられない。それゆえ、２種のプラスター、つまり２枚のボード間の隙間を充填するために用いられる充填プラスターと呼ばれる第１のプラスターと、２枚のボード間の継目を仕上げる仕上プラスターと呼ばれる第２のプラスターと、を含む必要がある。
【０００５】
その上、そのようなプラスターは、硬化後の収縮が大きすぎる。充填プラスターは仕上プラスターで覆われるため、充填プラスターの色はほとんど問題にならないが、他方で、充填プラスターはかなり厚く塗布されるため、乾燥後の収縮は無視できる程度でなければならない。
【０００６】
仕上プラスターの色は、プラスターボードの表面の色に可能な限り近くなければならないため重要である。しかしながら、仕上プラスターは薄く塗布されるだけなので、乾燥後の仕上プラスターの収縮はさほど低くある必要はない。前述の出願ＷＯ−Ａ−９７０２３９５号公報は、乾燥後の収縮の課題が仕上プラスターに関して重要なものでないため、乾燥後の収縮の課題に取り組んでいない。
【０００７】
それゆえ、充填プラスター及び仕上プラスターの両者として働き得るプラスターを有することは、有利となろう。そのようなプラスターは、以下の特性を１つ以上、好ましくは全て備えてなければならない：
【０００８】
−プラスターボード表面を構成する紙への接着が良好；
−接合テープの結合及び接着が良好；
−表面紙と色が同じ；
−乾燥後の収縮率が無視できる程度（例えばリング試験での測定で２０％未満）；
−壁紙貼り又は塗装の前に下塗する必要がないように、水吸収率が表面紙と可能な限り近くなっている；
−後に１回以上剥離できるように、壁紙を構成する紙の接着が適度；
−塗装が容易。
【０００９】
それゆえ本出願人は、そのようなプラスターを開発する目的で鋭意研究を実施してきた。
【００１０】
このたびそれに成功し、その結果、プラスター全重量に対する重量％で以下の組成を有するプラスターを提案する：
−５０〜８５％の無機充填材；
−１〜２０％の水相で分散可能な有機バインダー；
−１〜１５％のシリケートベースの作用剤；
−０．２〜５％のシリコーン誘導体の疎水剤；
−０．０５〜５％のポリビニルアルコール；及び
−１００％にするための水。
【００１１】
本発明の第２の主題は、そのプラスターの成分を任意の順序で混合する、プラスターの製造方法である。
本発明の第３の主題は、建築要素を並置すること、充填プラスターで建築要素間の隙間を充填すること、テープをかぶせること、及び仕上プラスターでテープを覆うことから成り、充填プラスターと仕上プラスターとに同じプラスターが用いられることを特徴とする、建造物の製造方法である。
本発明の更なる特徴及び利点を、以下の説明に詳細に記載する。
【００１２】
本発明によるプラスター
それゆえ本発明によるプラスターは、プラスター全重量に対する重量％で：
−５０〜８５％の無機充填材；
−１〜２０％の水相で分散可能な有機バインダー；
−１〜１５％のシリケートベースの作用剤；
−０．２〜５％のシリコーン誘導体の疎水剤；
−０．０５〜５％のポリビニルアルコール；及び
−１００％にするための水、を含む。
【００１３】
無機充填材として、接合化合物又はプラスターの製造に一般に用いられるいずれの無機充填剤を用いてもよい。一般に、無機充填材の色は、淡色、好ましくは白であり、その平均径ｄ５０は一般に５〜３５μである。その場合、乾燥後のプラスターがボード表面に対応する滑らかな仕上になる。
【００１４】
無機充填材の例としては、炭酸カルシウム、硫酸カルシウムの無水物又は二水和物、炭酸マグネシウム、ドロマイト、シリカ、シリケート、アルミネート、及びその他のそのような材料が挙げられる。
【００１５】
好ましくは、炭酸カルシウムＣａＣＯ３ が用いられる。
無機充填材は、好ましくはプラスター全重量の５０〜７０％に相当する。
１つの実施形態によれば、バインダー／シリケートベースの作用剤の重量比は、０．５〜２である。
１つの実施形態によれば、バインダー／疎水剤の重量比は、１．５〜１０である。
【００１６】
本発明の有利な実施形態によれば、無機充填材は、パーライト、好ましくは発泡パーライト、より好ましくは疎水性パーライトを更に含む。その時のパーライト量は、一般に２〜５％である。
【００１７】
水相で分散可能な有機バインダーとしては、ポリ酢酸ビニルホモポリマー（可塑化されるか又はされていないもの）、エチレン／酢酸ビニルコポリマー（可塑化されるか又はされていないＥＶＡ）、エチレン／バーサチック酸ビニルコポリマー、酢酸ビニル／バーサチック酸ビニルコポリマー、ポリアクリル、酢酸ビニル／アクリルコポリマー、スチレン／アクリルコポリマー、スチレン／ブタジエンコポリマー、酢酸ビニル／バーサチック酸ビニル／マレイン酸ビニルターポリマー、酢酸ビニル／バーサチック酸ビニル／アクリルターポリマー、アクリルターポリマー、及びそれらの混合物が挙げられる。
有機バインダーの割合は、好ましくはプラスター全重量の２〜１２％である。
【００１８】
シリケートベースの作用剤（無機充填材とは異なる）は、好ましくは滑石及び／又は雲母及び／又は粘土を含む。好ましくは、滑石と雲母の混合物が用いられる。
シリケートベースの作用剤の割合は、好ましくはプラスター全重量の３〜１０％である。
【００１９】
疎水剤は、シリコーン誘導体である。シリコーン誘導体としては、シリコネート、シラン、水素化シリコーン油、シリコーンエマルション、アミノシリコーンエマルション、ヒドロゲノメチルポリシロキサン及びアミノ化ポリジメチルシロキサンのようなアルキルシロキサン樹脂、及びそれらの混合物が挙げられる。
【００２０】
好ましくは、アミノ化ポリジメチルシロキサン類の樹脂が、シリコーン誘導体として用いられる。
シリコーン誘導体の割合は、好ましくはプラスター全重量の０．５〜３％である。
【００２１】
有利には、シリコーン誘導体の割合は、表面紙と同様の表面特性を有する接合部が作製されるよう選択される。その表面特性とは、天然の色、反射、及び表面吸水の効果による脱色又は着色である。これらの特性は、出願ＷＯ−Ａ−９７０２３９５号公報（その内容は援用される）に詳細に記載されており、更に詳細を知るためにそれを参照することができる。その出願に記載されている技術的特徴が、必要な変更を加えて本発明に適用されることは理解されよう。
【００２２】
ポリビニルアルコールの割合は、好ましくはプラスター全重量の０．０５〜１％である。
有利な実施形態によれば、プラスターは、更にデンプン及び／又はデンプン誘導体を含む。
【００２３】
デンプン及び／又はデンプン誘導体の割合は、一般にプラスター全重量の０．０５〜５％、好ましくは０．１〜１％である。
本発明によるプラスターは、その成分を任意の順序で混合して製造することが可能である。
【００２４】
もちろん、各本質的成分に割り当てられた割合が遵守される限り、副成分として、他の成分の処理を用意にするため又はプラスターに特定の追加特性を付与するために通常用いられる添加物を本発明によるプラスターに導入し得る。そのような添加物の例としては、保水剤又は増粘剤、スリップ剤、分散剤、ゲル化防止剤、顔料、殺生剤、及び消泡剤が挙げられる。これらの添加物は、例えば出願ＷＯ−Ａ−９７０２３９５号公報（その内容は援用される）に記載されており、更に詳細を知るためにそれを参照することができる。
【００２５】
本発明によるプラスターは、プラスターボードによって間仕切り、壁装、或いは吊り型又は非吊り型の天井張りなどの種々の建造物を製造するために用いることができる。
【００２６】
本発明によるプラスターは、紙表面を備えたプラスターボードによって建造物を製造するのに特に適している。
もちろん、本発明によるプラスターは、単に仕上プラスターとして、つまり充填プラスターの機能を提供する従来のプラスターとして用いられてもよい。
【００２７】
本発明による方法
プラスターボードによる建造物の製造は、一般に、プラスターボードを並置すること、充填プラスターでボード間の隙間を充填すること、テープをかぶせること、前記充填プラスターで前記テープを覆うこと、及び仕上プラスターで前記充填プラスターを覆うことから成る。
【００２８】
意外にも本出願人は、充填プラスターと仕上プラスターとに１つの同じプラスターを用いて建造物を製造することに成功した。これは：
（１）プラスターを上述のように創作及び説明し；及び／又は
（２）仕上げられ完成した接合部の疎水剤（シリコーン）含量を、
ボード表面の疎水剤（シリコーン）含量と一致させ；及び／又は
（３）出願ＷＯ−Ａ−９７０２３９５号公報に記載される種類のプラスターのバインダー含量、及び任意選択でシリケートベースの作用剤（無機充填材以外）含量を増量する；ことにより達成される。
【００２９】
（１）の点に関しては、プラスターは先に詳細に記載した。
（２）の点に関しては、表面及びプラスターのシリコーン含量の一致は、出願ＷＯ−Ａ−９７０２３９５号公報には明確に示されていない。それゆえ本発明は、表面とボードの好ましい含量に加え、プラスターの含量／表面の含量の重量比を３〜１０に最適化することを提案している。
（３）の点に関しては、テープへの接着は仕上プラスターの規準ではないため、出願ＷＯ−Ａ−９７０２３９５号公報には論じられておらず、又実証もされていない。それゆえ本発明は、テープへの接着を最適化するために、バインダー含量を増加させること及び／又は出願ＷＯ−Ａ−９７０２３９５号公報に記載される種類のプラスターにポリビニルアルコールを添加すること（その他の特性に影響を与えず）を提案する。
【００３０】
本発明の追加の特徴及び有利な特徴によれば、紙表面を有し、コーティングのシリコーン含量が０．１〜１％であるプラスターボードが共に接合される。別の特徴によれば、プラスターの疎水剤又はシリコーン剤の含量は、０．５〜３％である。プラスターの含量／表面の含量の重量比は、上記のように最適化するには３〜１０となる。
【００３１】
それゆえこれは、以下の実施例を読むことで明らかになるように、塗装の容易さと、壁紙の効果的保持と、壁紙の剥離性と、プラスターボード表面へのプラスターの良好な接着との間の優れた折り合いをつける。
【００３２】
本出願人の欧州特許出願ＥＰ５２１８０４号明細書は、プラスターボードを覆う紙と、この紙で覆われたプラスターボードとを記載している。これらのボードは、本発明によるプラスターの使用に非常に適している。
【００３３】
実施例
以下の実施例は例示としてのみ示されており、決して制限的なものではない。実施例１
上述の国際出願のＷＯ−Ａ−９７０２３９５号公報による組成の対照プラスターと、本発明によるプラスターＡ〜Ｆとを調製した。
【００３４】
その種々のプラスターは、主成分とは別に、プラスターの製造に通常用いられ当業者に周知の添加物で構成した。
その種々のプラスターの組成を、以下の表に示す。
【００３５】
【表１】
2004504519.tif 000002
【００３６】
（１）：疎水性発泡パーライト
（２）：アミノ化ポリジメチルシロキサン類の樹脂
（３）：改質セルロースエーテル
（４）：芳香族（非金属系、非フェノール系）化合物の相乗混合物
【００３７】
実施例２
Ｌａｆａｒｇｅ Ｐｌａｔｒｅｓ 社のＰＲＥＧＹＬＩＳＳ ３５硬化プラスターを、
ａ）０％シリコーンを含有するコーティング；
ｂ）０．２％シリコーンを含有するコーティング；
ｃ）０．４％シリコーンを含有するコーティング；を含む上述の出願ＥＰ−Ａ−５２１８０４号明細書に記載のボードに接着させて、試験を実行した。
コーティング中のシリコーン含量が高すぎると、従来の硬化プラスターをうまく結合できないことが見出された（最良の接着強さ０．２５ＭＰａ）。
【００３８】
実施例３
コーティングの特徴を取扱った１９９８年１月の欧州基準 ＣＥＮ２４１Ｎ１７５ 草案の６．５節に記載される条件下で、コーティングのシリコーン含量が０．４％のボードを用いて、実施例１の対照プラスターとプラスターＡ〜Ｆの試験片の接着試験を実施した。
【００３９】
技術文献の作成を請け負うＣｏｍｍｉｓｓｉｏｎ ｏｆ ｔｈｅ ＣＳＴＢのＳｐｅｃｉａｌｉｓｔ Ｇｒｏｕｐ Ｎｏ．９ の”Ｇｕｉｄｅ Ｔｅｃｈｎｉｑｕｅ　＿ Ｅｎｄｕｉｔｓ ｄｅ ｔｒａｉｔｅｍｅｎｔ ｄｅｓ ｊｏｉｎｔｓ ｅｎｔｒｅ ｐｌａｑｕｅｓ ｄｅ ｐｌａｔｒｅ　＿ Ｍｏｄａｌｉｔｅｓ ｄ’ｅｓｓａｉｓ” ［Ｔｅｃｈｎｉｃａｌ Ｇｕｉｄｅ　＿ Ｐｌａｓｔｅｒｓ ｆｏｒ ｔｒｅａｔｉｎｇ ｊｏｉｎｔｓ ｂｅｔｗｅｅｎ ｐｌａｓｔｅｒｂｏａｒｄｓ　＿ Ｔｅｓｔ ｍｅｔｈｏｄｓ］ （１９９９年１月）に記載の条件下で、テープの接着を測定した。
【００４０】
結果を以下の表に示す。
【００４１】
【表２】
2004504519.tif 000003
【００４２】
本発明による全てのプラスターが、対照プラスターよりも高い性能を有することは明らかである。
【００４３】
実施例４
実施例３に示すように接合部を作製した。その後、従来の方法で壁紙を接合部に貼付した。
次に、ボード表面紙のコーティングのシリコーン含量が剥離挙動に与える影響を測定する目的で、蒸気剥離試験を実施した。
【００４４】
ボードのコーティングがシリコーンを含まないほうが、剥離が困難であることが見出された。
こうして、壁紙の貼付とその後の除去を数回行った。その結果は、最初の剥離の結果と同様であった。しかし各剥離操作で、シリコーンコーティングのボードでは、非シリコーンコーティングのボードよりも著しく多くの接着剤が除去されることが認められた。
【００４５】
実施例５
乾燥後の収縮率を測定するために、試験を実施した。以下の結果が得られた。
【００４６】
【表３】
2004504519.tif 000004
【００４７】
本発明によるプラスターの収縮率は、対照の収縮率よりも小さい。
【００４８】
実施例６
Ｌ＊ 値、ａ＊ 値、及びｂ＊ 値（１９７６年ＣＩＥ規格、Ｍｉｎｏｌｔａ ＣＲ３１０ 装置）を測定するために、出願ＷＯ−Ａ−９７０２３９５号公報に記載の条件下で試験を実施した。以下の値が得られたが、中央欄は本発明によるプラスターの平均値を示し、右欄は実施例３で用いた出願ＥＰ−Ａ−５２１８０４号明細書によるボードの平均値を示している。
【００４９】
【表４】
2004504519.tif 000005
プラスターとボードの差は、肉眼では認識できない。それゆえ、上述の出願ＷＯ−Ａ−９７０２３９５号公報に表された表面特性は、非常に良好である。
【００５０】
本発明によるプラスターは、硬化プラスターでも乾燥プラスターでもよいが、好ましくは乾燥プラスターである。後者の場合、乾燥プラスターは、有利にはレディーミックスプラスターと呼ばれるプラスター、即ち水が予め混和されたプラスターである。
【国際公開パンフレット】
2004504519.tif 000006
2004504519.tif 000007
2004504519.tif 000008
2004504519.tif 000009
2004504519.tif 000010
2004504519.tif 000011
2004504519.tif 000012
2004504519.tif 000013
2004504519.tif 000014
2004504519.tif 000015
2004504519.tif 000016
2004504519.tif 000017
2004504519.tif 000018
2004504519.tif 000019
2004504519.tif 000020
2004504519.tif 000021
2004504519.tif 000022
【国際調査報告】
2004504519.tif 000023
2004504519.tif 000024
2004504519.tif 000025
2004504519.tif 000026